【手続補正書】
【提出日】平成23年10月11日(2011.10.11)
【手続補正１】
【補正対象書類名】特許請求の範囲
【補正対象項目名】全文
【補正方法】変更
【補正の内容】
【特許請求の範囲】
【請求項１】
結着樹脂、着色剤、ワックス成分、及び、水酸基価が３乃至７０ｍｇＫＯＨ／ｇのビニル系共重合体を含有するトナー粒子と、無機微粉体とを有するトナーであって、
前記トナーの示差走査熱量計により測定されるガラス転移温度（ＴｇＡ）が４０乃至６０℃であり、
前記トナーのテトラヒドロフラン（ＴＨＦ）可溶分中におけるシクロヘキサン（ＣＨＸ）不溶分のガラス転移温度（ＴｇＢ）が８０乃至１２０℃であり、前記ＴｇＡとＴｇＢが、２５℃≦（ＴｇＢ−ＴｇＡ）≦７０℃、の関係を満たし、
前記無機微粉体が表面処理剤で表面が処理された無機微粉体であることを特徴とするトナー。
【請求項２】
前記トナーのテトラヒドロフラン（ＴＨＦ）可溶分中におけるシクロヘキサン（ＣＨＸ）不溶分は、水酸基を有するビニル系共重合体を含有することを特徴とする請求項１に記載のトナー。
【請求項３】
前記水酸基価が３乃至７０ｍｇＫＯＨ／ｇのビニル系共重合体の含有量は、トナーを構成する全結着樹脂に対して、３乃至３０質量％であることを特徴とする請求項１又は２に記載のトナー。
【請求項４】
前記トナーの結着樹脂はビニル系重合体を主成分として含有することを特徴とする請求項１乃至３のいずれか１項に記載のトナー。
【請求項５】
前記トナーは、トナーに対する微小圧縮試験において、測定温度２５℃で、前記トナー１粒子に負荷速度９．８×１０−５Ｎ／ｓｅｃで２．９４×１０−４Ｎの最大荷重をかけ終えたときに得られる変位量（μｍ）を変位量Ｘ２、前記最大荷重をかけ終えた後、前記最大荷重で０．１秒間放置して得られる変位量（μｍ）を最大変位量Ｘ３、前記０．１秒間放置後、除荷速度９．８×１０−５Ｎ／ｓｅｃで除荷し、荷重が０Ｎとなったときに得られる変位量（μｍ）を変位量Ｘ４としたとき、（Ｘ３−Ｘ４）／Ｘ３×１００で表わされる復元率Ｚ（２５）が、４０≦Ｚ（２５）≦８０、の関係を満足し、
前記トナーに対する微小圧縮試験における荷重と変位量をプロットした荷重−変位曲線において、原点から前記最大荷重をかけ終えるまでの荷重−変位曲線の傾きを、Ｒ（２５
）［Ｒ（２５）＝２．９４×１０−４（Ｎ）／変位量Ｘ２（μｍ）］としたときに、前記Ｒ（２５）は、０．４９×１０−３≦Ｒ（２５）≦１．７０×１０−３、の関係を満足することを特徴とする請求項１乃至４のいずれか１項に記載のトナー。
【請求項６】
前記トナーは、示差走査熱量計により測定される最大吸熱ピークの温度（Ｐ１）が７０乃至１２０℃に存在し、前記最大吸熱ピークの温度（Ｐ１）と、前記トナーの示差走査熱量計により測定されるガラス転移温度（ＴｇＡ）が、１５℃≦（Ｐ１−ＴｇＡ）≦８０℃、の関係を満たすことを特徴とする請求項１乃至５のいずれか１項に記載のトナー。
【請求項７】
前記トナーのフローテスター昇温法により測定される１００℃での粘度が、５，０００乃至３２，０００Ｐａ・ｓであることを特徴とする請求項１乃至６のいずれか１項に記載のトナー。
【請求項８】
前記トナー粒子は、スルホン酸基、スルホン酸塩基若しくはスルホン酸エステル基を有する重合体または共重合体を含有することを特徴とする請求項１乃至７のいずれか１項に記載のトナー。
【請求項９】
前記トナー粒子は、カルボン酸基を有する重合体または共重合体を含有することを特徴とする請求項１乃至８のいずれか１項に記載のトナー。
【請求項１０】
前記トナーのテトラヒドロフラン（ＴＨＦ）可溶分のゲルパーミエーションクロマトグラフィー（ＧＰＣ）により測定される分子量分布において、メインピークの分子量（ＭｐＡ）が１０，０００乃至４０，０００であることを特徴とする請求項１乃至９のいずれか１項に記載のトナー。
【請求項１１】
前記トナーのテトラヒドロフラン（ＴＨＦ）可溶分中におけるシクロヘキサン（ＣＨＸ）不溶分のゲルパーミエーションクロマトグラフィー（ＧＰＣ）により測定される分子量分布において、メインピークの分子量（ＭｐＢ）が１０，０００乃至２５０，０００であることを特徴とする請求項１乃至１０のいずれか１項に記載のトナー。
【請求項１２】
前記トナーは、下記構造式（１）及び（２）で表される化合物からなる群より選ばれる少なくとも１種のエーテル化合物を含有することを特徴とする請求項１乃至１１のいずれか１項に記載のトナー。
【化１】
2010091790.tif 000001
〔前記構造式（１）及び（２）中、Ｒ１乃至Ｒ１１は、独立して、炭素数１乃至６のアルキル基である。〕
【請求項１３】
前記トナー粒子は、ワックス成分を含有する結着樹脂が、水酸基価が３乃至７０ｍｇＫＯＨ／ｇのビニル系共重合体を含有する樹脂で被覆されたコアシェル構造であることを特
徴とする請求項１乃至１２のいずれかに記載のトナー。
【手続補正２】
【補正対象書類名】明細書
【補正対象項目名】０００８
【補正方法】変更
【補正の内容】
【０００８】
本発明は、結着樹脂、着色剤、ワックス成分、及び、水酸基価が３乃至７０ｍｇＫＯＨ／ｇのビニル系共重合体を含有するトナー粒子と、無機微粉体とを有するトナーであって、前記トナーの示差走査熱量計により測定されるガラス転移温度（ＴｇＡ）が４０乃至６０℃であり、前記トナーのテトラヒドロフラン（ＴＨＦ）可溶分中におけるシクロヘキサン（ＣＨＸ）不溶分のガラス転移温度（ＴｇＢ）が８０乃至１２０℃であり、前記ＴｇＡとＴｇＢが、２５℃≦（ＴｇＢ−ＴｇＡ）≦７０℃、の関係を満たし、前記無機微粉体は表面処理剤で表面が処理された無機微粉体であることを特徴とするトナーに関する。
【手続補正３】
【補正対象書類名】明細書
【補正対象項目名】００４２
【補正方法】変更
【補正の内容】
【００４２】
本発明のトナーは、トナーに対する微小圧縮試験において、測定温度２５℃で、前記トナー１粒子に負荷速度９．８×１０−５Ｎ／ｓｅｃで２．９４×１０−４Ｎの最大荷重をかけ終えたときに得られる変位量（μｍ）を変位量Ｘ２、前記最大荷重をかけ終えた後、前記最大荷重で０．１秒間放置して得られる変位量（μｍ）を最大変位量Ｘ３、前記０．１秒間放置後、除荷速度９．８×１０−５Ｎ／ｓｅｃで除荷し、荷重が０Ｎとなったときに得られる変位量（μｍ）を変位量Ｘ４としたとき、（Ｘ３−Ｘ４）／Ｘ３×１００で表わされる復元率Ｚ（２５）が、４０≦Ｚ（２５）≦８０、の関係を満足し、
前記トナーに対する微小圧縮試験における荷重と変位量をプロットした荷重−変位曲線において、原点から前記最大荷重をかけ終えるまでの荷重−変位曲線の傾きを、Ｒ（２５）［Ｒ（２５）＝２．９４×１０−４（Ｎ）／変位量Ｘ２（μｍ）］としたときに、Ｒ（２５）は、０．４９×１０−３≦Ｒ（２５）≦１．７０×１０−３、の関係を満足することが好ましい。
上記トナーに対する微小圧縮試験の測定においては、従来の測定法と比較してトナーに対して２．９４×１０−４Ｎといった小さな荷重をかけて評価を行うことで、現像器内で受ける抗ストレス特性や、軽負荷定着器で求められるトナーの物理的特性に相関した復元率を求めることができる。
【手続補正４】
【補正対象書類名】明細書
【補正対象項目名】０１０３
【補正方法】変更
【補正の内容】
【０１０３】
（５）トナーに対する微小圧縮試験を用いた復元率の測定方法
図１を参照しながら微小圧縮試験を用いた復元率の測定方法について説明する。
図１に、本発明のトナーに対する微小圧縮試験により取得されたプロファイル（変位曲線）を示す。横軸はトナーが変形した変位量、縦軸はトナーにかけている荷重量を表している。
本発明において、微小圧縮試験には、（株）エリオニクス製 超微小硬度計ＥＮＴ１１００を用いた。なお、使用圧子には、２０μｍ×２０μｍ四方の平圧子を用いた。
（１−１）は試験を始める前の最初の状態であり、最大荷重２．９４×１０−４Ｎに対
し、９．８×１０−５Ｎ／ｓｅｃのスピードで荷重を掛ける。最大荷重に到達直後は（１−２）の状態であり、このときの変位量をＸ２（μｍ）とする。（１−２）の状態で０．１ｓｅｃの間その荷重で放置する。（１−３）は放置終了直後の状態を示しており、このときの最大変位量をＸ３（μｍ）とする。さらに最大荷重を経て９．８×１０−５Ｎ／ｓｅｃのスピードで除荷し、荷重が０Ｎになったときが（１−４）の状態である。このときの変位量をＸ４（μｍ）とする。
復元率Ｚ（２５）は１００×（Ｘ３−Ｘ４）／Ｘ３として求めた。
実際の測定はセラミックセル上にトナーを塗布し、トナーがセル上に分散するように微小なエアーを吹き付ける。そのセルを装置にセットして測定する。
また測定の際にはセルを温度制御が可能な状態にし、このセルの温度を測定温度とした。すなわちＺ（２５）はセルの温度を２５℃として測定した。本発明における微小圧縮試験においては、セルの上にトナーを分散させた後、セルを本体に設置する。その後、セルが測定温度に到達してから１０分以上放置した後、測定を開始する。
測定は装置付帯の顕微鏡を覗きながら測定用画面（横幅：１６０μｍ 縦幅：１２０μｍ）にトナーが１粒で存在しているもの選択する。変位量の誤差を極力無くすため、トナーの個数平均粒径（Ｄ１）の±０．２μｍのものを選択して測定する。なお、測定用画面から任意のトナーを選択するが、測定画面上でのトナー粒子径の測定手段は超微小硬度計ＥＮＴ１１００付帯のソフトを用いてトナー粒子の長径と短径を測定し、それらから求められるアスペクト比［（長径＋短径）／２］の値がＤ１の±０．２μｍとなるトナーを選択して測定した。
測定データに関しては任意の粒子１００個を選んで測定し、測定結果として得られたＺ（２５）について、最大値、最小値からそれぞれ１０個を除いた残り８０個をデータとして使用し、その８０個の相加平均値としてＺ（２５）を求めた。
また、トナーに対する微小圧縮試験における荷重と変位量をプロットした荷重−変位曲線において、原点（１−１）から最大荷重をかけ終えるまでの荷重−変位曲線の傾きを、Ｒ（２５）［２．９４×１０−４／変位量Ｘ２（Ｎ／μｍ）］とした。